(57)【要約】      （修正有）【課題】機械的特性を従来レベル以上に向上するようにしたタイヤ用ゴム組成物の提供。【解決手段】タイヤ用ゴム組成物は、極性基を０．１モル％以上有する変性ジエン系ゴムを５質量％以上含むジエン系ゴム１００質量部に、酸化セルロースナノファイバーを１〜５０質量部配合することを特徴とする。【選択図】なし【特許請求の範囲】
【請求項１】
極性基を０．１モル％以上有する変性ジエン系ゴムを５質量％以上含むジエン系ゴム１００質量部に、酸化セルロースナノファイバーを１〜５０質量部配合することを特徴とするタイヤ用ゴム組成物。
【請求項２】
前記酸化セルロースナノファイバーが、カルボキシ基を０．５〜３．０ｍｍｏｌ／ｇ含有することを特徴とする請求項１に記載のタイヤ用ゴム組成物。
【請求項３】
前記極性基が、カルボキシ基、酸無水物基、エポキシ基から選ばれる少なくとも１つであることを特徴とする請求項１または２に記載のタイヤ用ゴム組成物。
【請求項４】
前記ジエン系ゴムおよび酸化セルロースナノファイバーの界面を、パルスＮＭＲで測定するとき、６０℃において、ｓｏｌｉｄ  ｅｃｈｏ法で測定される緩和時間Ｔ２成分を３種類に分離した際の中間成分の緩和時間Ｔ２ｍが５０〜１００μｓであることを特徴とする請求項１，２または３に記載のタイヤ用ゴム組成物。
【発明の詳細な説明】
【技術分野】
【０００１】
本発明はタイヤ用ゴム組成物に関し、機械的特性を向上するようにしたタイヤ用ゴム組成物に関する。
【背景技術】
【０００２】
空気入りタイヤには、操縦安定性や耐久性に優れることが求められるため、タイヤを構成するタイヤ用ゴム組成物は弾性率や硬度などの機械的特性が優れることが重要である。一般に、機械的特性を高くするため、カーボンブラックなどの充填剤が配合されるが、これらの配合量を多くすると比重が大きくなり転がり抵抗が増大するという課題がある。
【０００３】
特許文献１は、ゴムに開繊されたセルロースナノファイバーを分散させることによりゴム組成物の基本特性を高くすることを記載する。しかし、セルロースナノファイバーを含むゴム組成物には更なる改良の余地があり、機械的特性をより高くすることが求められていた。
【先行技術文献】
【特許文献】
【０００４】
【特許文献１】特開２０１５−９８５７６号公報
【発明の概要】
【発明が解決しようとする課題】
【０００５】
本発明の目的は、機械的特性を従来レベル以上に向上するようにしたタイヤ用ゴム組成物を提供することにある。
【課題を解決するための手段】
【０００６】
上記目的を達成する本発明のタイヤ用ゴム組成物は、極性基を０．１モル％以上有する変性ジエン系ゴムを５質量％以上含むジエン系ゴム１００質量部に、酸化セルロースナノファイバーを１〜５０質量部配合することを特徴とする。
【発明の効果】
【０００７】
本発明のタイヤ用ゴム組成物は、極性基を０．１モル％以上有する変性ジエン系ゴムおよび酸化セルロースナノファイバーを共に含有するため、機械的特性を従来レベル以上に向上させることができる。
【０００８】
前記酸化セルロースナノファイバーは、カルボキシ基を０．５〜３．０ｍｍｏｌ／ｇ含有することができる。また前記極性基は、カルボキシ基、酸無水物基、エポキシ基から選ばれる少なくとも１つであるとよい。更に前記ジエン系ゴムおよび酸化セルロースナノファイバーの界面は、パルスＮＭＲで測定するとき、６０℃において、ｓｏｌｉｄ  ｅｃｈｏ法で測定される緩和時間Ｔ２成分を３種類に分離した際の中間成分の緩和時間Ｔ２ｍが５０〜１００μｓである。
【発明を実施するための形態】
【０００９】
本発明のタイヤ用ゴム組成物は、極性基を０．１モル％以上有する変性ジエン系ゴムを必ず含む。変性ジエン系ゴムが、酸化セルロースナノファイバーのジエン系ゴムに対する親和性を向上させ、その分散性を改良する。変性ジエン系ゴムが有する極性基は、例えばカルボキシ基、酸無水物基、エポキシ基、ヒドロキシ基、アミノ基、アミド基、ニトロ基、メルカプト基、アルデヒド基、イミド基、アルコキシ基、イソシアネート基などが挙げられ、なかでもカルボキシ基、酸無水物基、エポキシ基が好ましい。
【００１０】
変性ジエン系ゴムのベースは、ゴムラテックスおよび／または液状ゴムである（以下、ゴムラテックスおよび液状ゴムをまとめて「ゴムラテックス」ということがある。）。ゴムラテックスは、特に制限されるものではなく、タイヤ用ゴム組成物に通常用いられる水分散系ラテックスを使用することができる。例えば、天然ゴムラテックス、ブタジエンゴムラテックス、スチレンブタジエンゴムラテックス、ニトリルゴムラテックス、クロロプレンゴムラテックス、等を挙げることができる。なかでも天然ゴムラテックス、ブタジエンゴムラテックス、スチレンブタジエンゴムラテックスが好ましい。また、それぞれのラテックスにおいてゴム分子骨格部分は、部分的に水素添加等の変性がされていてもよい。
【００１１】
変性ジエン系ゴムとして、好ましくはエポキシ変性天然ゴムラテックス、エポキシ変性ブタジエンゴムラテックス、エポキシ変性スチレンブタジエンゴムラテックス、カルボキシ変性天然ゴムラテックス、カルボキシ変性ブタジエンゴムラテックス、カルボキシ変性スチレンブタジエンゴムラテックス、酸無水物変性天然ゴムラテックス、酸無水物変性ブタジエンゴムラテックス、酸無水物変性スチレンブタジエンゴムラテックス、カルボキシ変性ブタジエン液状ゴム、カルボキシ変性スチレンブタジエン液状ゴム、酸無水物変性ブタジエン液状ゴム、酸無水物変性スチレンブタジエン液状ゴム等が例示される。
【００１２】
変性ジエン系ゴムは、極性基を０．１モル％以上、好ましくは０．２〜５モル％、より好ましくは０．３〜３モル％有する。極性基を０．１モル％以上することにより、酸化セルロースナノファイバーの親和性を改良することができる。変性ジエン系ゴム中の極性基の同定は、ＦＴ-ＩＲおよび固体ＮＭＲもしくは溶媒で膨潤した溶液ＮＭＲで実施できる。また変性ジエン系ゴム中の極性基の含有量は、予めスチレン、ブタジエン、イソプレン、イソブチレンモノマーに関して検量線を作成していたガスクロマトグラフィーで、ゴム組成を特定しておき、さらに燃焼型の元素分析装置による窒素や酸素などのジエン系ゴムが有していないヘテロ元素量により測定し、前記極性基のモノマー比を算出することができる。
【００１３】
変性ジエン系ゴムは通常の製造方法により調製するか、或は市販品の中なら適宜、選択して入手することができる。通常の製造方法として、ゴムラテックスに、過酸化物を混合し、エポキシ化する例や、無水マレイン酸を押出機中に添加する調製方法が例示される。変性ジエン系ゴム中の極性基の含有量は、過酸化物の添加量および／または反応条件等により調節することができる。
【００１４】
変性ジエン系ゴムの含有量は、ジエン系ゴム１００質量％中、５質量％以上、好ましくは８〜１００質量％、より好ましくは１０〜５０質量％、更に好ましくは１２〜３０質量％である。変性ジエン系ゴムの含有量が５質量％未満であると、ジエン系ゴムおよび酸化セルロースナノファイバーの親和性を十分に改良することができない。
【００１５】
本発明のタイヤ用ゴム組成物は、変性ジエン系ゴム以外に他のジエン系ゴムを有することができる。他のジエン系ゴムとして、例えば天然ゴム、ブタジエンゴム、スチレンブタジエンゴム、ブチルゴム、ニトリルゴム、クロロプレンゴム等を挙げることができる。これら他のジエン系ゴムは、ゴムラテックスではなく、重量平均分子量が１００，０００〜１０，０００，０００位のポリマーであるとよく、ゴム強度、弾性率等の機械的特性をより優れたものにすることができる。
【００１６】
酸化セルロースナノファイバーはセルロースからなる平均繊維径が１〜１０００ｎｍの極細繊維である。酸化セルロースナノファイバーの原料は、木材由来または非木材（バクテリア、藻類、綿など）由来のどちらでもよい。
【００１７】
酸化セルロースナノファイバーの作製方法としては、通常の解繊方法を用いることができる。解繊方法として、例えば特開２００８−１７２８号公報に記載されたように、原料に化学的な酸化処理を施し解繊しやすくしてから機械的なせん断力をかけて解繊する方法がある。このように解繊することにより、低いエネルギーでより細かく均質に酸化セルロースナノファイバーを解繊できる。化学的な酸化処理としては、例えば２，２，６，６−テトラメチルピペリジン−１−オキシル（以下、「ＴＥＭＰＯ」という。）、４−アセトアミド−ＴＥＭＰＯ、４−カルボキシ−ＴＥＭＰＯ、４−アミノ−ＴＥＭＰＯ、４−ヒドロキシ−ＴＥＭＰＯ、４−フォスフォノオキシ−ＴＥＭＰＯ、リン酸エステル、過ヨウ素酸などによる酸化処理を挙げることができる。
【００１８】
酸化セルロースナノファイバーは、カルボキシ基を有するとよい。酸化セルロースナノファイバーが含有するカルボキシ基の含有量は、好ましくは０．５〜３．０ｍｍｏｌ／ｇ、より好ましくは０．６〜２．５ｍｍｏｌ／ｇ、更に好ましくは０．８〜２．２ｍｍｏｌ／ｇ、更により好ましくは１．０〜２．０ｍｍｏｌ／ｇである。カルボキシ基の含有量は、上述した酸化処理剤の添加量および／または処理時間により調節することができる。また、カルボキシ基の含有量は、Ｔ．Ｓａｉｔｏ、  Ａ．Ｉｓｏｇａｉ、「ＴＥＭＰＯ−ｍｅｄｉａｔｅｄ  ｏｘｉｄａｔｉｏｎ  ｏｆ  ｎａｔｉｖｅ  ｃｅｌｌｕｌｏｓｅ．  Ｔｈｅ  ｅｆｆｅｃｔ  ｏｆ  ｏｘｉｄａｔｉｏｎ  ｃｏｎｄｉｔｉｏｎｓ  ｏｎ  ｃｈｅｍｉｃａｌ  ａｎｄ  ｃｒｙｓｔａｌ  ｓｔｒｕｃｔｕｒｅｓ  ｏｆ  ｔｈｅ  ｗａｔｅｒ−ｉｎｓｏｌｕｂｌｅ  ｆｒａｃｔｉｏｎｓ」、Ｂｉｏｍａｃｒｏｍｏｌｅｃｕｌｅｓ、Ｖｏｌ．５、１９８３〜１９８９ページ、２００４年」に記載されている方法に従い、亜塩素酸ナトリウムによる追酸化処理と電導度滴定によって測定することができる。
【００１９】
酸化セルロースナノファイバーの表面は、上述した解繊工程中の酸化処理として化学的に改質される他にも、複合化させる高分子との相性を改良するために、解繊工程のあとにセルラーゼ処理、カルボキシメチル化、エステル化、カチオン性高分子による処理などを施すことができる。このような処理により、ゴムラテックス等との親和性を向上することができる。
【００２０】
酸化セルロースナノファイバーの平均繊維径は好ましくは１〜１０００ｎｍ、より好ましくは１〜５０ｎｍである。また酸化セルロースナノファイバーの平均アスペクト比（繊維長さ／繊維径）は好ましくは１０〜１０００、より好ましくは５０〜１０００である。平均繊維粒径および／または平均アスペクト比が上記範囲未満であると、酸化セルロースナノファイバーの分散性が低下する。また平均繊維粒径および／または平均アスペクト比が上記範囲を超えると酸化セルロースナノファイバーの補強性能が低下する。本明細書において、酸化セルロースナノファイバーの平均繊維径および平均繊維長さは、固形分率で０．０５重量％〜０．１重量％の微細セルロースの水分散体を調製し、ＴＥＭ観察またはＳＥＭ観察により、構成する繊維の大きさに応じて適宜倍率を設定して電子顕微鏡画像を得、この画像中の少なくとも５０本以上において測定した繊維径および繊維長さの平均値を用いる。こうして得られた平均繊維長さおよび平均繊維径から、平均アスペクト比（繊維長さ／繊維径）を算出するものとする。
【００２１】
本発明において、ジエン系ゴム１００質量部に、酸化セルロースナノファイバーを１〜５０質量部、好ましくは３〜４５質量部、より好ましくは５〜４０質量部配合する。酸化セルロースナノファイバーの配合量が１質量部未満であると、機械的特性を十分に改良することができない。また酸化セルロースナノファイバーの配合量が５０質量部を超えると、ゴム組成物の生産コストが高くなる。
【００２２】
タイヤ用ゴム組成物は、酸化セルロースナノファイバー以外の他の充填剤を配合することができる。他の充填材として、カーボンブラック、シリカ、タルク、マイカ、炭酸カルシウム、酸化マグネシウム等を例示することができる。なかでも、カーボンブラック、シリカが好ましい。これら他の充填材は、単数または複数を組合わせて配合することができる。
【００２３】
タイヤ用ゴム組成物は、加硫又は架橋剤、加硫促進剤、老化防止剤、可塑剤、加工助剤、液状ポリマー、テルペン系樹脂、熱硬化性樹脂などのタイヤ用ゴム組成物に一般的に使用される各種添加剤を、本発明の目的を阻害しない範囲内で配合することができる。またかかる添加剤は一般的な方法で混練してゴム組成物とし、加硫又は架橋するのに使用することができる。これらの添加剤の配合量は本発明の目的に反しない限り、従来の一般的な配合量とすることができる。
【００２４】
タイヤ用ゴム組成物の製造方法は、特に制限されるものではないが、好ましくは、酸化セルロースナノファイバーを含む水溶液および変性ジエン系ゴムラテックスを混合し、均質溶液に調製した後、乾燥することにより、酸化セルロースナノファイバーおよび変性ジエン系ゴムのマスターバッチを製造する。得られたマスターバッチを、ジエン系ゴム、その他タイヤ用ゴム組成物の成分と混練、混合することによりタイヤ用ゴム組成物を製造することができる。
【００２５】
酸化セルロースナノファイバーを含む水溶液の濃度は、好ましくは０．１〜１０質量％、より好ましくは０．１〜１０質量％であるとよい。酸化セルロースナノファイバーの濃度をこのような範囲内にすることにより、水溶液中で開繊された酸化セルロースナノファイバーを略均質に分散させることができる。酸化セルロースナノファイバーおよび変性ジエン系ゴムの混合方法は、特に制限されるものではなく、例えばロール混練装置、プロペラ式撹拌装置、ホモジナイザー、ロータリー撹拌装置、および電磁撹拌装置などを用いることができる。特にロール混練装置を用いたロール混練法により混合することができる。
【００２６】
また乾燥により得られた酸化セルロースナノファイバーおよび変性ジエン系ゴムのマスターバッチは、変性ジエン系ゴム１００質量部に対し、酸化セルロースナノファイバーが好ましくは０．１〜６０質量部、より好ましくは１〜５０質量部、更に好ましくは５〜４０質量部であるとよい。マスターバッチ中の酸化セルロースナノファイバーの含有量をこのような範囲内にすることにより、マスターバッチ中に開繊された酸化セルロースナノファイバーを略均質に分散させることができる。得られたマスターバッチは、タイヤ用ゴム組成物の成分として、配合し混合することができる。
【００２７】
本発明のタイヤ用ゴム組成物は、ジエン系ゴム中に開繊して分散した酸化セルロースナノファイバーの界面を、パルスＮＭＲで測定するとき、６０℃において、ｓｏｌｉｄ  ｅｃｈｏ法で測定される緩和時間Ｔ２成分を３種類に分離した際の中間成分の緩和時間Ｔ２ｍが５０〜１００μｓである。このように変性ゴムと酸化セルロースナノファイバーとの界面の分子運動性が拘束されていることは界面が強固に密着していることの証であり、タイヤ用ゴム組成物の機械的特性を従来レベル以上に向上している。
【００２８】
酸化セルロースナノファイバーの界面をパルスＮＭＲで測定する方法、測定条件、および中間成分の緩和時間Ｔ２ｍの求め方は以下のようにすることができる。
ゴム組成物を直径９ｍｍのＮＭＲ管に注入し、パルスＮＭＲスペクトロメータＭＵ−２５（日本電子（株）製）を用いて、Ｓｏｌｉｄ  Ｅｃｈｏ法にて６０℃下の緩和時間のスピン‐スピン緩和時間（Ｔ２）を求めた。Ｔ２を測定する際、ゴム量が０．３ｇ以上、好ましくは０．３〜０．６ｇになるように、測定用サンプルを調製する。ゴム量が０．３ｇ以上であれば、プロトンの信号が十分得られ測定精度が保証される。積算回数は１０００〜１００００の間が好ましく、積算回数が１０００以下の場合は測定精度が低くなる。得られた信号の減衰曲線を緩和時間Ｔ２の短いほうから、それぞれ２、１〜２、１のワイブル係数でカーブフィティングすることで３成分に分離した。以上により、それぞれの成分に関して、緩和時間と水素原子の組成を求めることが出来る。酸化セルロースゴム組成物の場合、６０℃においては、緩和時間が最も短いものはセルロースナノファイバーの結晶由来の水素原子に起因するものである。中間成分である緩和時間Ｔ２ｍがセルロースと結合しているゴム分子の緩和時間であると考えられる。
【００２９】
以下、実施例によって本発明をさらに説明するが、本発明の範囲はこれらの実施例に限定されるものではない。
【実施例】
【００３０】
実施例１
変性スチレンブタジエンゴムラテックス（日本ゼオン社製Ｎｉｐｏｌ  ＬＸ４３５、カルボキシ基変性量が２モル％、固形分濃度が５０質量％）８０ｇ、酸化セルロースナノファイバー水溶液（日本製紙社製Ｃｅｌｌｅｎｐｉａ、カルボキシ基変性量が１．５ｍｍｏｌ／ｇ、固形分濃度１．０質量％）８００ｇを、ホモジナイザー混合により毎分５０００回転で５分間混合し均一に分散させた変性スチレンブタジエンゴムラテックスおよび酸化セルロースナノファイバーの分散液を得た。変性スチレンブタジエンゴムラテックスの固形分と酸化セルロースナノファイバー水溶液中の固形分（酸化セルロースナノファイバー）の質量比は、５：１である。得られた変性スチレンブタジエンゴムラテックスおよび酸化セルロースナノファイバーの分散液を４０℃、７２時間の条件で乾燥し、変性スチレンブタジエンゴムおよび酸化セルロースナノファイバーのマスターバッチを調製した。
【００３１】
実施例２
無水マレイン酸変性ブタジエン液状ゴム（Ｃｒａｙ  Ｖａｌｌeｙ社製ＲＩＣＯＮ  １８４ＭＡ６、カルボキシ基変性量が２．７モル％）１０ｇ、酸化セルロースナノファイバー水溶液（日本製紙社製Ｃｅｌｌｅｎｐｉａ、カルボキシ基変性量が１．５ｍｍｏｌ／ｇ、固形分濃度が１．０質量％）２０００ｇを、ホモジナイザー混合により毎分５０００回転で５分間混合し均一に分散させた変性ブタジエン液状ゴムおよび酸化セルロースナノファイバーの分散液を得た。変性ブタジエン液状ゴムの固形分と酸化セルロースナノファイバー水溶液中の固形分（酸化セルロースナノファイバー）の質量比は、１：２である。得られた変性ブタジエン液状ゴムよび酸化セルロースナノファイバーの分散液を４０℃、７２時間の条件で乾燥し、変性ブタジエンゴムおよび酸化セルロースナノファイバーのマスターバッチを調製した。
【００３２】
表１〜３に示す配合からなる１１種類のタイヤ用ゴム組成物（実施例３〜５、比較例１〜７、参考例）を調製するに当たり、タイヤ用ゴム組成物の配合の、硫黄および加硫促進剤を除く成分を秤量し、１.７Ｌ密閉式バンバリーミキサーで約５分間混練し、得られた混合物を放出し室温冷却した。冷却された混合物を、ロールに供し、硫黄および加硫促進剤を添加、混合し、タイヤ用ゴム組成物を調製した。
【００３３】
得られたタイヤ用ゴム組成物を用いて、所定形状の金型を使用して１６０℃、３０分間加硫成形し試験用サンプルを作成し、下記に示す方法により１００％引張り応力および引張り破断強度を測定した。さらに、実施例３〜５、比較例１〜７および参考例の試験用サンプルを用いて、緩和時間Ｔ２ｍを測定した。
【００３４】
１００％引張り応力および引張り破断強度
得られた試験用サンプルから、ＪＩＳ  Ｋ６２５１に準拠してＪＩＳ３号ダンベル型試 験片を切り出した。ＪＩＳ  Ｋ６２５１に準拠し温度２０℃、引張速度５００ｍｍ／分の条件で引張試験を行い、１００％伸長時の引張り応力および引張り破断強度を測定した。得られた結果は、表１では比較例１の値をそれぞれ１００、表２では比較例４の値をそれぞれ１００、表３では比較例６の値をそれぞれ１００にする指数として、「１００％応力」および「引張破断強度」の欄に記載した。これらの指数が大きいほど、１００％引張り応力および引張り破断強度が高く、機械的特性が優れることを意味する。
【００３５】
緩和時間Ｔ２ｍ
得られた試験用サンプルを直径９ｍｍのＮＭＲ管に注入し、パルスＮＭＲスペクトロメータＭＵ−２５（日本電子（株）製）を用いて、Ｓｏｌｉｄ  Ｅｃｈｏ法にて６０℃下の緩和時間のスピン‐スピン緩和時間（Ｔ２）を求めた。積算回数は１０２４とした。得られた信号の減衰曲線を緩和時間Ｔ２の短いほうから、それぞれ２、１〜２、１のワイブル係数でカーブフィティングすることで３成分に分離し、緩和時間Ｔ２ｍを求めた。
【００３６】
【表１】
2019147877.tif 000002
【００３７】
表１において使用した原材料の種類を下記に示す。
・ＳＢＲ−１（ラテックス）：日本ゼオン社製Ｎｉｐｏｌ  ＬＸ１１２、固形分濃度が４０．５質量％
・実施例１のＭＢ：上記実施例１で得られた変性スチレンブタジエンゴムおよび酸化セルロースナノファイバーのマスターバッチ
・変性ＳＢＲ（ラテックス）：日本ゼオン社製Ｎｉｐｏｌ  ＬＸ４３５、カルボキシ基変性量が２モル％、固形分濃度が５０質量％
・酸価ＣＮＦ：酸化セルロースナノファイバー水溶液、日本製紙社製Ｃｅｌｌｅｎｐｉａ、カルボキシ基変性量が１．５ｍｍｏｌ／ｇ、固形分濃度が１．０質量％
・カーボンブラック：東海カーボン社製シーストＫＨ、窒素吸着比表面積：９３ｍ2／ｇ
・酸化亜鉛：正同化学工業社製酸化亜鉛３種
・ステアリン酸：日油社製ビーズステアリン酸
・硫黄：四国化成工業社製ミュークロンＯＴ−２０
・加硫促進剤：大内新興化学工業社製ノクセラーＣＺ
【００３８】
【表２】
2019147877.tif 000003
【００３９】
表２において使用した原材料の種類を下記に示す。
・ＮＲ：天然ゴム、ＴＳＲ２０、Ｔｇ：−６５℃
・ＳＢＲ−２：スチレンブタジエンゴム、日本ゼオン社製Ｎｉｐｏｌ  １５０２
・実施例１のＭＢ：上記実施例１で得られた変性スチレンブタジエンゴムおよび酸化セルロースナノファイバーのマスターバッチ
・変性ＳＢＲ（ラテックス）：日本ゼオン社製Ｎｉｐｏｌ  ＬＸ４３５、カルボキシ基変性量が２モル％、固形分濃度が５０質量％
・カーボンブラック：東海カーボン社製シーストＫＨ、窒素吸着比表面積：９３ｍ2／ｇ
・オイル：昭和セル石油社製エキストラクト４号Ｓ
・フェノール樹脂：住友ベークライト社製スミライトレジン  ＰＲ-ＮＲ-１
・メチレン供与体：大内新興化学工業社製ノクセラーＨ
・老化防止剤：フレキシス社製サントフレックス６ＰＰＤ
・酸化亜鉛：正同化学工業社製酸化亜鉛３種
・ステアリン酸：日油社製ビーズステアリン酸
・硫黄：四国化成工業社製ミュークロンＯＴ−２０
・加硫促進剤：大内新興化学工業社製ノクセラーＣＺ
【００４０】
【表３】
2019147877.tif 000004
【００４１】
表３において使用した原材料の種類を下記に示す。
・ＳＢＲ−２：スチレンブタジエンゴム、日本ゼオン社製Ｎｉｐｏｌ  １５０２
・ＭＡ−ＢＲ（液状ゴム）：無水マレイン酸変性ブタジエン液状ゴム、Ｃｒａｙ  Ｖａｌｌｅｙ社製ＲＩＣＯＮ  １８４ＭＡ６、カルボキシ基変性量が２．７モル％
・カーボンブラック：東海カーボン社製シーストＫＨ、窒素吸着比表面積：９３ｍ2／ｇ
・オイル：昭和セル石油社製エキストラクト４号Ｓ
・老化防止剤：フレキシス社製サントフレックス６ＰＰＤ
・酸化亜鉛：正同化学工業社製酸化亜鉛３種
・ステアリン酸：日油社製ビーズステアリン酸
・硫黄：四国化成工業社製ミュークロンＯＴ−２０
・加硫促進剤：大内新興化学工業社製ノクセラーＣＺ
【００４２】
表１〜３から明らかなように実施例３〜５のタイヤ用ゴム組成物は、１００％引張り応力および引張り破断強度が高く、機械的特性が優れる。
比較例２のタイヤ用ゴム組成物は、変性ジエン系ゴムを配合していないので、１００％引張り応力および引張り破断強度が実施例３に比べ劣る。
比較例３のタイヤ用ゴム組成物は、酸化セルロースナノファイバーを配合しないので、１００％引張り応力および引張り破断強度が実施例３に比べ劣る。
比較例５のタイヤ用ゴム組成物は、酸化セルロースナノファイバーを配合しないので、１００％引張り応力および引張り破断強度が実施例４に比べ劣る。
比較例７のタイヤ用ゴム組成物は、酸化セルロースナノファイバーを配合しないので、１００％引張り応力および引張り破断強度が実施例５に比べ劣る。